(57)【要約】【課題】Ｓｉ、Ｍｎ、Ａｌ、Ｃｒの１種以上を含有する鋼板を下地鋼板として、不めっきのない美麗な外観を有し、めっき密着性に優れた高強度合金化溶融亜鉛めっき鋼板を得る。【解決手段】Ｓｉ、Ｍｎ、Ａｌ、Ｃｒの１種以上を含有する鋼板を下地鋼板とする合金化溶融亜鉛めっき鋼板であって、めっき層中及び下地鋼板表層に、酸化物が存在し、該酸化物の総量が０．２５ｇ／ｍ２以上で、かつそのうち下地鋼板側に存在する酸化物の割合が全酸化物量に対して質量比で４０％以下であり、めっき層中に含まれるＦｅの割合が、質量比で１３．０％以下である。【選択図】なし【特許請求の範囲】
【請求項１】
Ｓｉ、Ｍｎ、Ａｌ、Ｃｒの１種以上を含有する鋼板を下地鋼板とする高強度合金化溶融亜鉛めっき鋼板であって、めっき層中及び下地鋼板表層に、酸化物が存在し、めっき層中及び下地鋼板表層の酸化物の総量が０．２５ｇ／ｍ２以上で、かつそのうち下地鋼板側に存在する酸化物の割合が全酸化物量に対して質量比で４０％以下であり、めっき層中に含まれるＦｅの割合が、質量比で１３．０％以下であることを特徴とする高強度合金化溶融亜鉛めっき鋼板。
【請求項２】
めっき層中に含まれるＦｅの割合が、質量比で８．０％以上１３．０％以下であることを特徴とする請求項１に記載の高強度合金化溶融亜鉛めっき鋼板。
【発明の詳細な説明】
【技術分野】
【０００１】
本発明は自動車、建材および家電等の分野において好適に用いることができる合金化溶融亜鉛めっき鋼板に関し、特にＳｉ、Ｍｎ、Ａｌ、Ｃｒの１種以上を含有する鋼板を下地鋼板とした、美麗な表面外観と良好なめっき密着性を有する高強度合金化溶融亜鉛めっき鋼板に関する。
【背景技術】
【０００２】
近年、自動車等の分野において、素材鋼板に防錆性を付与した表面処理鋼板、中でも安価に製造できかつ防錆性に優れた合金化溶融亜鉛めっき鋼板が多く使用されている。
【０００３】
一般的に、合金化溶融亜鉛めっき鋼板は、スラブを熱間圧延した後に冷間圧延あるいは熱処理が施された薄鋼板を下地として用い、この下地鋼板の表面を前処理工程にて脱脂および／または酸洗して洗浄するか、あるいは前処理工程を省略して予熱炉内で下地鋼板表面の油分を燃焼除去した後、非酸化性雰囲気中または還元性雰囲気中にて再結晶焼鈍を施し、次いで非酸化性雰囲気中あるいは還元性雰囲気中で鋼板をめっきに適した温度まで冷却してから、大気に触れることなく微量Ａｌ（０．１〜０．２質量％程度）を添加した溶融亜鉛浴中に浸漬した後、引き続いて合金化炉内で熱処理することによって製造される。
【０００４】
近年、下地鋼板の高強度化が求められており、かような下地鋼板に溶融亜鉛めっきを施して防錆性を兼備させた高強度合金化溶融亜鉛めっき鋼板の使用量が増加している。鋼板の機械特性を確保するために、Ｓｉ、Ｍｎ、Ａｌ、Ｃｒ等の合金元素の添加が行われているが、これらを多く含有する高強度鋼板を下地とする合金化溶融亜鉛めっき鋼板には、以下のような問題がある。
【０００５】
上述したように、合金化溶融亜鉛めっき鋼板は、還元性雰囲気中にて６００〜９００℃程度の温度で焼鈍を行った後に、溶融亜鉛めっきされ、さらにめっき層が合金化される。しかしながら、上記の添加元素は、溶融亜鉛めっきに先立って行う鋼板の焼鈍において一般的に用いられる還元性雰囲気中でも選択的に酸化して表面に濃化し、表面で酸化物を形成する。かような酸化物は、めっき処理時の溶融亜鉛との濡れ性を低下させて不めっきを生じさせるため、下地鋼板と溶融亜鉛との濡れ性が急激に低下して不めっきが多発するようになる。また、不めっきに至らなかった場合でも、めっき密着性が悪いという問題がある。
【０００６】
さらに、鋼中の易酸化元素が選択的に酸化して表面に濃化すると、Ｚｎ−Ｆｅ合金化反応を阻害するため、溶融亜鉛めっき後の合金化過程において合金化が著しく遅延する。その結果、生産性が著しく阻害される。また、生産性を確保するために、より高温で合金化処理を行うと、過合金化に起因した耐パウダリング性の劣化という問題が生じ、高い生産性と良好な耐パウダリング性を両立させることは困難であった。
【０００７】
このような問題に対して、予め酸化性雰囲気中で鋼板を加熱して表面に酸化鉄を形成したのち還元焼鈍を行うか、事前の酸化なしに高露点で還元焼鈍することにより、鋼中の易酸化元素を内部酸化させることでめっき性を向上させる技術が公知となっている。
【０００８】
例えば、特許文献１〜３には、上記の手法により焼鈍時に生成した鋼中元素の酸化物がめっき層中および下地鋼板表層に残存することが述べられている。
【先行技術文献】
【特許文献】
【０００９】
【特許文献１】特許第３８８７３０８号公報
【特許文献２】特開２００４−３１５９６０号公報
【特許文献３】特開２００６―２３３３３３号公報
【発明の概要】
【発明が解決しようとする課題】
【００１０】
従来技術は、焼鈍時に鋼中の易酸化元素を内部酸化させることでめっき性を向上させるものであり、生成する酸化物量を制御することが重要であるとされている。しかしながら、特許文献１〜３では、ある程度のめっき品質は得られるものの、めっき密着性などの特性が大きくばらつくため、良好な特性を安定して得ることができない。
【００１１】
本発明の課題は、Ｓｉ、Ｍｎ、Ａｌ、Ｃｒの１種以上を含有する鋼板を下地鋼板として、不めっきのない美麗な外観を有し、めっき密着性に優れた高強度合金化溶融亜鉛めっき鋼板を得ることである。
【課題を解決するための手段】
【００１２】
発明者等は、焼鈍後に鋼板表面に存在する酸化物について、めっき層の合金化後における、それらの分布と合金化条件の関係について詳細に調査した。その結果、上記課題を解決するには、適正な合金化条件のもとで、めっき層中に存在する酸化物量と下地鋼板表層に残存する酸化物量のバランスを制御することが重要であると知見した。
【００１３】
本発明の要旨は次のとおりである。
【００１４】
（１）Ｓｉ、Ｍｎ、Ａｌ、Ｃｒの１種以上を含有する鋼板を下地鋼板とする高強度合金化溶融亜鉛めっき鋼板であって、めっき層中及び下地鋼板表層に、酸化物が存在し、めっき層中及び下地鋼板表層の酸化物の総量が０．２５ｇ／ｍ２以上で、かつそのうち下地鋼板側に存在する酸化物の割合が全酸化物量に対して質量比で４０％以下であり、めっき層中に含まれるＦｅの割合が、質量比で１３．０％以下であることを特徴とする高強度合金化溶融亜鉛めっき鋼板。
【００１５】
（２）めっき層中に含まれるＦｅの割合が、質量比で８．０％以上１３．０％以下であることを特徴とする（１）に記載の高強度合金化溶融亜鉛めっき鋼板。
【発明の効果】
【００１６】
本発明の高強度合金化溶融亜鉛めっき鋼板は、下地鋼板がＳｉ、Ｍｎ、Ａｌ、Ｃｒの１種以上を含有する鋼板であるにもかかわらず、不めっきのない美麗な表面外観を有し、さらにめっき密着性にも優れている。
【発明を実施するための形態】
【００１７】
以下、本発明について具体的に説明する。
【００１８】
先ず、本発明の鋼板成分について説明する。
【００１９】
本発明の課題は、Ｓｉ、Ｍｎ、Ａｌ、Ｃｒの１種以上の元素を含有する鋼板を下地鋼板とした高強度合金化溶融亜鉛めっき鋼板におけるめっき性阻害を解決することである。そのため、本発明では、下地鋼板を、Ｓｉ、Ｍｎ、Ａｌ、Ｃｒの１種以上の元素を含有する鋼板に限定した。
【００２０】
Ｓｉ：３．０質量％以下
Ｓｉは、３．０質量％を超えて含有すると鋼板自体が硬くなりすぎるため３．０質量％以下が好ましい。また、Ｓｉは１．０質量％以上含有される場合に、本発明の効果を顕著に得ることができる。
【００２１】
Ｍｎ：５．０質量％以下
Ｍｎは、５．０質量％を超えて含有すると溶接性や強度延性バランス（ＴＳ（Ｔｅｎｓｉｌｅ  ｓｔｒｅｎｇｔｈ）×Ｅｌ（Ｅｌｏｎｇａｔｉｏｎ））の確保に悪影響を及ぼすため、５．０質量％以下が好ましい。また、０．５質量％以上含有される場合に、本発明の効果を顕著に得ることができる。
【００２２】
Ａｌ：０．０１０質量％以上５．０質量％以下
Ａｌは、製鋼中およびスラブ中の酸素を固定し、スラブ割れ等の欠陥発生を抑制する。その効果は０．０１０質量％の添加で認められる。しかし、Ａｌ含有量は、５．０質量％を超えると、鋼中の介在物量を増加させる点で好ましくないが、それ以下であれば本発明を阻害するものではない。
【００２３】
Ｃｒ：０．００５質量％以上２．０質量％以下
Ｃｒは、０．００５質量％以上含有することで、焼鈍温度からの冷却時にパーライトの生成を抑制して伸びを向上させたり、炭化物や析出物をより均一に析出させることで強度の向上に効果がある。しかし、２．０質量％を超えるとその効果は飽和し、コストアップの要因となるため、２．０質量％以下が好ましい。
【００２４】
なお、本発明では、Ｓｉ、Ｍｎ、Ａｌ、Ｃｒ以外の元素については特に限定されることはなく、従来から公知の成分系を利用することができる。
【００２５】
Ｃ：０．０１質量％以上２．０質量％以下
Ｃは、鋼板の高強度化に有効な元素であり、さらに残留オーステナイトや低温変態相の生成に効果があり、強度延性バランスの向上を確保するために有効な元素である。しかし、Ｃ含有量が０．０１質量％未満では所望の強度延性バランスを得がたい。一方、２．０質量％を超えると、溶接性の劣化を招く。以上より、Ｃは０．０１質量％以上２．０質量％以下の範囲が好ましい。
【００２６】
Ｐ：０．１質量％以下
Ｐは、鋼の強化に有効な元素であるが、０．１質量％を超えて過剰に添加すると、粒界偏析により脆化を引き起こし、耐衝撃性を劣化させる。また０．１質量％を超えると合金化速度を大幅に遅延させる。従って、Ｐ量を０．１質量％以下とする。
【００２７】
Ｓ：０．０７質量％以下
Ｓは、ＭｎＳなどの介在物となって、耐衝撃性の劣化や溶接部のメタルフローに沿った割れの原因となるので極力低い方がよいが、製造コストの面から０．０７質量％以下とする。
【００２８】
Ｎ：０．００８質量％以下
Ｎは、鋼の耐時効性を最も大きく劣化させる元素であり、少ないほどよく、０．００８質量％を超えると耐時効性の劣化が顕著となる。従って、Ｎ量を０．００８質量％以下とする。
【００２９】
また、上記に加え、さらにＴｉ、Ｎｂ、Ｖ、Ｍｏ、Ｃｕ、Ｎｉ、Ｂ、Ｃａ、およびＳｂから選ばれる１種または２種以上を、合計含有量が３質量％以下の範囲であれば含有されていてもよい。残部はＦｅおよび不可避的不純物である。
【００３０】
次に、めっき層中及び下地鋼板表層に存在する酸化物、めっき層Ｆｅ％について説明する。
【００３１】
すでに前述したように、Ｓｉ、Ｍｎ、Ａｌ、Ｃｒの１種以上を含有する鋼板の焼鈍工程において、予め酸化性雰囲気中で鋼板を加熱して表面に酸化鉄を形成したのち還元焼鈍を行うか、事前の酸化処理なしに高露点で還元焼鈍することにより、鋼中の易酸化元素を内部酸化させることができ、鋼板表層にＳｉ、Ｍｎ、Ａｌ、Ｃｒの１種以上よりなる酸化物を主体とする酸化物が形成される。この焼鈍後に溶融めっきして合金化処理すると、焼鈍後に原板表層に存在していた酸化物は、一部はめっき層中に取り込まれ、残りは地鉄中に残存する。この合金化処理後のめっき層中に取り込まれた酸化物と地鉄中に残存した酸化物の総量は、焼鈍後に鋼板表層に形成された酸化物の総量と殆ど変化しない。
【００３２】
めっき層中及び下地鋼板表層に存在する酸化物の総量が、０．２５ｇ／ｍ２未満になると、不めっきのない美麗なめっき外観が安定して得られなくなる。また、めっき後の合金化反応も抑制されるため、所望の合金化度を得るためには合金化温度を高くするか、保持時間を長くしなければならず、経済的にも好ましくない。そのため、めっき層中及び下地鋼板表層に存在する酸化物の総量を０．２５ｇ／ｍ２以上に規定する。酸化物の総量の上限は特に規定しないが、酸化物量そのものが多い場合、めっき界面の酸化物が密着性を劣化させたり、下地鋼板に残存した酸化物が、鋼の機械特性を劣化させることがあるため、酸化物の総量は、１．０ｇ／ｍ２以下とするのが好ましい。
【００３３】
良好なめっき性を得るには、焼鈍後に原板表層に存在していた酸化物総量と、酸化物のうち、どの程度が合金化処理によってめっき層中へ取り込まれるかが重要である。めっき層の合金化後、地鉄に残存している酸化物の割合を、全酸化物量に対して質量比で４０％以下とすることで、良好なめっき密着性が得られる。酸化物が４０％を超えて地鉄に残存することは、界面近傍にも酸化物が多いことを意味し、めっき密着性に悪影響を及ぼす。
【００３４】
また、溶融亜鉛系めっきでは、一般的に、めっき浴に添加されていたＡｌにより、めっき後のめっき表面に厚さ１０ｎｍ以下程度の酸化膜が形成される。本発明では、前記したように焼鈍後に下地鋼板表層に存在する酸化物を対象とするため、めっき表面のＡｌ系酸化物は、除外して考える。
【００３５】
合金化後、めっき層中のＦｅ濃度が質量比で１３．０％以下となるようにする。１３．０％超では、めっき／地鉄界面にＦｅ濃度の高い脆い相が形成されるため、パウダリング性などに悪影響が出る。また、Ｆｅ濃度は質量比で８．０％以上とすることが好ましい。８．０％未満であれば、Ｆｅ濃度の低い低融点の相が表層に残存し、プレス成型時の摺動性が劣化する。
【００３６】
次に本発明の高強度合金化溶融亜鉛めっき鋼板の製造方法について説明する。
【００３７】
上記組成を有する鋼スラブを熱間圧延し、酸洗工程で熱延板表層のスケールを除去し、またはさらに冷間圧延を行い、めっき原板となる鋼板を作製する。鋼スラブの作製から冷間圧延までの各工程の条件は特に限定されない。常法でよい。
【００３８】
作製した鋼板を、連続溶融亜鉛めっき設備に装入し、焼鈍し、その後溶融亜鉛めっきし、さらにめっき層の合金化処理を行う。
【００３９】
焼鈍工程では、予め酸化性雰囲気中で鋼板を加熱して表面に酸化鉄を形成したのち還元焼鈍を行うか、事前の酸化処理なしに高露点で還元焼鈍することにより、鋼中の易酸化元素を内部酸化させ、鋼板表層に酸化物を総量で０．２５ｇ／ｍ２以上形成する。
【００４０】
還元焼鈍後、溶融亜鉛めっき浴に浸漬して溶融亜鉛めっきし、めっき浴から引き上げてガスワイパーで付着量調整し、その後めっき層の合金化を行う。溶融亜鉛めっき、ガスワイパーの工程は特に限定されず、常法でよい。合金化処理により、還元焼鈍後に鋼板表面に形成していた酸化物が、めっき中に移動するが、酸化物の総量に対する下地鋼板側に存在する酸化物の割合を質量比で４０％以下になるように制御することが必要である。制御する方法は特に限定するものではないが、例えば、事前の酸化処理や高露点での還元焼鈍の条件や原板組成に応じて、合金化温度や合金化時間を調整すればよい。生産ラインで、合金化時間の変更が困難な場合は、合金化時間を一定とし、合金化温度を適宜選択すればよい。
【００４１】
具体的には、例えば、還元工程が、事前の酸化処理で鋼板を加熱して表面に酸化鉄を形成したのち還元焼鈍を行う場合、事前酸化処理の鋼板温度Ｔｏ（℃）と原板Ｓｉ濃度Ｃｓｉ（質量％）を用いて、合金化温度Ｔａ（℃）が下式；
Ｔａ＜ａ×Ｔｏ＋ｂ×Ｃｓｉ＋ｃ
を満足する範囲内の温度で、さらにＦｅ％が１３．０％以下の範囲になる温度を選んで合金化することで、酸化物の総量に対する下地鋼板側に存在する酸化物の割合を質量比で４０％以下になるように制御することができる。ここで、係数ａ〜ｃは、ライン／装置毎にあらかじめ求めておけばよく、例えば、直火バーナーを利用した事前酸化処理を行った場合では、ａ＝０．４、ｂ＝−４０、ｃ＝２８０といった値が得られている。この関係式の意味するところは、合金化温度が高いと下地鋼板に酸化物が残存する割合が高くなるため、適正な合金化温度に上限があるということである。
【００４２】
また、上式に鋼中Ｓｉ濃度の項が含まれるのは、事前酸化処理における酸化のし易さが鋼中Ｓｉ濃度の影響を受け、事前酸化処理の鋼板温度の効果が変わることによるためである。
【００４３】
ただし、ここまで述べてきたとおり、本発明では、製造された高強度合金化溶融亜鉛めっき鋼板において、めっき層中及び下地鋼板表層の酸化物の総量が０．２５ｇ／ｍ２以上、かつ下地鋼板側に存在する該酸化物の割合が４０％以下であることが重要なのであり、そのためのプロセス条件や制御方法の違いは本質ではない。
【実施例１】
【００４４】
表１に示すＡ〜Ｅの鋼組成の冷延鋼板を供試材として、予め酸化性雰囲気中で鋼板を加熱して表面に酸化鉄を形成する酸化処理後、還元焼鈍を行い、さらに溶融亜鉛めっき、合金化処理を施した。
【００４５】
【表１】
2010138480.tif 000002
【００４６】
酸化処理は、直火バーナーを使用し、空燃比を１以上の条件とすることで酸化条件とし、直火バーナーの出力を制御することで最高到達温度（酸化温度）を変化させた。還元焼鈍は、５ｖｏｌ％水素＋窒素雰囲気中（露点：−３５℃）で板温：８３０℃、保持時間：３０〜６０秒の条件で行った。めっき条件は、Ａｌを０．１４質量％含む（Ｆｅ飽和）４６０℃の亜鉛めっき浴を用い、侵入板温：４６０℃および浸漬時間：１秒であり、めっき後、窒素ガスワイパーで付着量を片面４５ｇ／ｍ２に調整した。
【００４７】
得られた溶融亜鉛めっき鋼板は、インダクション加熱炉にて合金化温度と合金化時間を変化させた、めっき層Ｆｅ％（質量％）を評価した。
【００４８】
各評価方法および判定基準は以下の通りである。
【００４９】
＜めっき層中／下地鋼板中の酸化物の定量評価＞
供試材をアルカリ溶液に浸漬し、めっき表層のＡｌ系酸化膜を除去した。その後、めっき層を溶解して酸化物を採取し重量を測定した後、地鉄部分に対して同様に溶解して酸化物を採取し重量を測定した。なお、めっき層および地鉄部分の溶解にはそれぞれアルカリ（ＮａＯＨ）および酸（ＨＣｌ）を用いた。両者の合計を合計酸化量とし、それに対する地鉄中の残存物量の割合を算出した。なお、採取した酸化物が、Ｓｉ、Ｍｎ、Ａｌ、Ｃｒの１種以上を含む酸化物が主体であることは、エネルギー分散Ｘ線分析（ＥＤＳ）及びＸ線回折（ＸＲＤ）で確認した。
【００５０】
＜めっき密着性（パウダリング性）評価＞
合金化溶融亜鉛めっき鋼板から幅：２５ｍｍ、長さ：４０ｍｍの試験片を切出し、セロハンテープ（ニチバン製、幅：２４ｍｍ）を長さ：２０ｍｍの位置に貼り、テープ面を９０°内側に曲げた後、曲げ戻しを行ってセロハンテープを剥がした時に付着したＺｎ量を蛍光Ｘ線によりカウント数として測定した。測定したＺｎカウント数を試験片幅：単位長さ（１ｍ）当りのカウント数に補正して、以下の基準で評価した。
○：良好（カウント数：０〜５０００）
×：不良（カウント数：５０００超）
＜めっき外観＞
得られた合金化溶融亜鉛めっき鋼板を用いて目視および１０倍のルーペにて外観観察を行い、不めっきが全くない場合を不めっき無しとし、１０倍のルーペにて観察可能な微小の不めっきがある場合を微小不めっき有りとし、目視にて不めっきが観察できる場合を不めっき有りとした。
○：不めっき無し
△：微小不めっき有り
×：不めっき有り
これらの評価結果を、処理条件と共に表２に示す。
【００５１】
【表２】
2010138480.tif 000003
【００５２】
表２から、本発明例のめっき鋼板は、高Ｓｉ、Ｍｎ、Ａｌ、Ｃｒ含有鋼板を下地とする場合であっても、不めっきが無くめっき密着性に優れた、合金化溶融亜鉛めっき鋼板を得られていることがわかる。
【実施例２】
【００５３】
表１に示すＦの鋼組成の冷延鋼板を供試材として、予め酸化性雰囲気中で鋼板を加熱して表面に酸化鉄を形成する酸化処理後、還元焼鈍を行い、さらに溶融亜鉛めっき、合金化処理を施した。
【００５４】
酸化処理は、赤外加熱炉を用いて酸素＋窒素雰囲気中（露点：＋２０℃）で、酸素濃度と最高到達温度（酸化温度）を変化させることで酸化状態を変化させ、最高到達温度に達したら保持することなく窒素ガス冷却した。その後、還元焼鈍は、赤外加熱炉を用いて１０ｖｏｌ％水素＋窒素雰囲気中（露点：−３５℃）で板温：８５０℃、保持時間：３０秒の条件で行った。めっき条件は、Ａｌを０．１４質量％含む（Ｆｅ飽和）４６０℃の亜鉛めっき浴を用い、侵入板温：４６０℃および浸漬時間：１秒であり、めっき後、窒素ガスワイパーで付着量を片面４５ｇ／ｍ２に調整した。
【００５５】
得られた溶融亜鉛めっき鋼板は、通電加熱炉にて５８０℃の合金化温度で１５秒間保持することで合金化処理を実施し、めっき層Ｆｅ％（質量％）を評価した。
【００５６】
各評価方法および判定基準は以下の通りである。
【００５７】
＜めっき層中／下地鋼板中の酸化物の定量評価＞
得られためっき鋼板について、ＡＡ系電解液中で亜鉛めっき層を定電位電解によってめっき層を選択的に溶解させた。本実施例で用いたＡＡ系電解液は１０％アセチルアセトン−１％テトラメチルアンモニウムクロライド−メタノールであり、電解電位は地鉄が溶解せずにめっき層だけが溶解する電位に設定した。更に、めっき層を溶解させた後に、同様のＡＡ系電解液中で表層５μｍが溶解する電気量にて、地鉄表層を定電流電解によって溶解させた。それぞれの電気化学的処理によって得られた残渣を５０ｎｍの径を有するニュークリポアフィルターでろ過した後に、フィルターに捕捉された残渣をアルカリ融解後にＩＣＰ分析によって、ＳｉおよびＭｎの定量を行った。本実施例では、これらの定量値からＳｉ量をＳｉＯ２量、Ｍｎ量をＭｎＯ量に換算することで、酸化物量とした。なお、本実施例に用いた供試材の鋼組成では、ＡｌおよびＣｒの含有量は小さいために、ＳｉおよびＭｎ量から求められる換算値を酸化量とした。また、本実施例では、採取した酸化物がＳｉおよび／またはＭｎの酸化物が主体であることを、エネルギー分散Ｘ線分析（ＥＤＳ）及びＸ線回折（ＸＲＤ）で確認した。
【００５８】
＜めっき密着性（パウダリング性）評価＞と＜めっき外観＞は、実施例１と同様にして評価した。
【００５９】
これらの評価結果を、処理条件と共に表３に示す。
【００６０】
【表３】
2010138480.tif 000004
【００６１】
表３から、本発明例のめっき鋼板は、高Ｓｉ、Ｍｎ含有鋼板を下地とする場合であっても、不めっきが無くめっき密着性に優れた、合金化溶融亜鉛めっき鋼板を得られていることがわかる。また、本発明の範囲から外れた比較例では合金化反応が抑制されて、所望のＦｅ％が得にくいことも分かる。
【産業上の利用可能性】
【００６２】
本発明の高強度合金化溶融亜鉛めっき鋼板は、不めっきが無く美麗な外観を有し、めっき密着性にも優れる。本発明の高強度合金化溶融亜鉛めっき鋼板は、自動車、建材および家電等の分野において好適に使用することができる。